"1ポリオール組成物と2イソシアネート基含有化合物を含むポリウレタン組成物であって、前記1ポリオール組成物が1-i水酸基含有共役ジエンポリマー水素化物1-ii酸化防止剤1-iii光安定剤1-iv紫外線吸収剤1-v硬化触媒を含むことを特徴とするポリウレタン組成物。前記1-i水酸基含有共役ジエンポリマー水素化物が、水酸基含有ポリブタジエン水素化物又は水酸基含有ポリイソプレン水素化物である請求項1記載のポリウレタン組成物。前記1-ii酸化防止剤が、ヒンダードフェノール系酸化防止剤、セミヒンダードフェノール系酸化防止剤、硫黄系酸化防止剤及びリン系酸化防止剤から選択される少なくとも1種である請求項1又は2記載のポリウレタン組成物。前記1-iii光安定剤が、ヒンダードアミン系化合物である請求項1~3のいずれか記載のポリウレタン組成物。前記1-iv紫外線吸収剤が、ベンゾトリアゾール系紫外線吸収剤、カルバジド系紫外線吸収剤、ベンゾエート系紫外線吸収剤、ベンゾフェノン系紫外線吸収剤、サリチレート系紫外線吸収剤、シアノアクリルレート系紫外線吸収剤、ニッケル錯塩系紫外線吸収剤、トリアジン系紫外線吸収剤及びヒンダードアミン系紫外線吸収剤から選択される少なくとも1種である請求項1~4のいずれか記載のポリウレタン組成物。前記1ポリオール組成物が、さらに1-vi白色フィラーを含む請求項1~5のいずれか記載のポリウレタン組成物。前記2イソシアネート基含有化合物が、脂肪族イソシアネート、脂環族イソシアネート、並びにこれらのブロックイソシアネート、ポリイソシアネート及びプレポリマーから選択される少なくとも1種である請求項1~6のいずれか記載のポリウレタン組成物。前記2イソシアネート基含有化合物を、前記1-i水酸基含有共役ジエンポリマー水素化物の水酸基に対し、NCO/OHの当量比で0.6~2.0含み、前記1-i水酸基含有共役ジエンポリマー水素化物を100重量部としたとき、前記1-ii酸化防止剤、1-iii光安定剤、1-iv紫外線吸収剤をそれぞれ0.05~10重量部、前記1-v硬化触媒を10重量部以下含む請求項1~6のいずれか記載のポリウレタン組成物。請求項1~8のいずれか記載の組成物を重合して得られるポリウレタン硬化物。LED用封止材、LED用防水材、電子基板用封止材、電子基板用防水材、光学レンズ、フィルム、看板、接着剤、粘接着シート、合成皮革、人工皮革、シーリング材、防振シート又は放熱シートである請求項9記載のポリウレタン硬化物。本発明の目的は、耐黄変性、透明性、耐熱性、耐候性を改良したポリウレタンを提供することである。本発明によれば、以下のポリウレタン組成物等が提供される。1.1ポリオール組成物と2イソシアネート基含有化合物を含むポリウレタン組成物であって、前記1ポリオール組成物が1-i水酸基含有共役ジエンポリマー水素化物1-ii酸化防止剤1-iii光安定剤1-iv紫外線吸収剤1-v硬化触媒を含むことを特徴とするポリウレタン組成物。2.前記1-i水酸基含有共役ジエンポリマー水素化物が、水酸基含有ポリブタジエン水素化物又は水酸基含有ポリイソプレン水素化物である1記載のポリウレタン組成物。3.前記1-ii酸化防止剤が、ヒンダードフェノール系酸化防止剤、セミヒンダードフェノール系酸化防止剤、硫黄系酸化防止剤及びリン系酸化防止剤から選択される少なくとも1種である1又は2記載のポリウレタン組成物。4.前記1-iii光安定剤が、ヒンダードアミン系化合物である1~3のいずれか記載のポリウレタン組成物。5.前記1-iv紫外線吸収剤が、ベンゾトリアゾール系紫外線吸収剤、カルバジド系紫外線吸収剤、ベンゾエート系紫外線吸収剤、ベンゾフェノン系紫外線吸収剤、サリチレート系紫外線吸収剤、シアノアクリルレート系紫外線吸収剤、ニッケル錯塩系紫外線吸収剤、トリアジン系紫外線吸収剤及びヒンダードアミン系紫外線吸収剤から選択される少なくとも1種である1~4のいずれか記載のポリウレタン組成物。6.前記1ポリオール組成物が、さらに1-vi白色フィラーを含む1~5のいずれか記載のポリウレタン組成物。7.前記2イソシアネート基含有化合物が、脂肪族イソシアネート、脂環族イソシアネート、並びにこれらのブロックイソシアネート、ポリイソシアネート及びプレポリマーから選択される少なくとも1種である1~6のいずれか記載のポリウレタン組成物。8.前記2イソシアネート基含有化合物を、前記1-i水酸基含有共役ジエンポリマー水素化物の水酸基に対し、NCO/OHの当量比で0.6~2.0含み、前記1-i水酸基含有共役ジエンポリマー水素化物を100重量部としたとき、前記1-ii酸化防止剤、1-iii光安定剤、1-iv紫外線吸収剤をそれぞれ0.05~10重量部、前記1-v硬化触媒を10重量部以下含む1~6のいずれか記載のポリウレタン組成物。9.1~8のいずれか記載の組成物を重合して得られるポリウレタン硬化物。10.LED用封止材、LED用防水材、電子基板用封止材、電子基板用防水材、光学レンズ、フィルム、看板、接着剤、粘接着シート、合成皮革、人工皮革、シーリング材、防振シート又は放熱シートである9記載のポリウレタン硬化物。本発明によれば、耐黄変性、透明性、耐熱性、耐候性が改良されたポリウレタンを提供できる。本発明によれば、耐黄変性、耐熱性、耐候性が改良された白色ポリウレタンを提供できる。[ポリオール主剤]ポリオールとは、ポリウレタンの主原料で、1分子中に1つ以上水酸基を有する物質の総称であり、水酸基含有共役ジエンポリマー水素化物が挙げられる。水酸基含有共役ジエンポリマー水素化物とはポリマー中に水酸基を含有しており、またポリマー中にジエン構造を有するものを水素化したものである。好ましくは水酸基の位置が分子鎖末端にあるものである。また炭素-炭素結合で構成されたものが好ましい。炭素-炭素結合は、エステルやエーテルよりも結合が強いため長時間の耐候性に優れる。水酸基含有共役ジエンポリマー水素化物としては水酸基含有ポリブタジエン水素化物や水酸基含有ポリイソプレン水素化物がある。本発明に用いる好ましい水酸基含有共役ジエンポリマー水素化物は窒素を含まない。水酸基含有ジエンポリマー水素化物の数平均分子量は、低すぎると硬化物が硬くなる場合があり、高すぎると反応性が低下する場合がある。好ましくは300~25000、より好ましくは500~4000程度である。以下、代表的な水酸基含有共役ジエンポリマー水素化物として水酸基含有ポリイソプレン水素化物を例にとり製造方法等について説明するが、他の水酸基含有共役ジエンポリマー水素化物にもほぼ同様に当てはまる。[水酸基含有ポリイソプレン水酸基含有イソプレン系重合体]水酸基含有ポリイソプレンは公知の方法により容易に製造することができる。以下に製造方法を例示するが、これに限定されない。例えば、イソプレンモノマーを、過酸化水素、水酸基を有するアゾ化合物例えば、2,2’-アゾビス2-メチル-N-2-ヒドロキシエチルプロピオンアミド等又は水酸基を有するパーオキシド例えばシクロヘキサノンパーオキサイド等を重合開始剤としてラジカル重合することにより水酸基含有液状ポリイソプレンが得られる。重合開始剤の使用量はジエンモノマー100gに対して例えばH2O21.0~50g、2,2’-アゾビス2-メチル-N-2-ヒドロキシエチルプロピオンアミド5.0~100g、シクロヘキサノンパーオキサイド5.0~100gが適当である。重合は無溶媒で行うことも可能であるが、反応の制御の容易さ等のため溶媒を用いるのが好ましい。溶媒としてはエタノール、イソプロパノール、n-ブタノール等が通常用いられる。反応温度は80~150°C、反応時間は0.5~15時間が適当である。また、ナフタレンジリチウム等の触媒を用いてイソプレンモノマーをアニオン重合させてイソプレンリビングポリマーを製造し、さらにモノエポキシ化合物等を反応させることによっても水酸基含有液状ポリイソプレンを得ることができる。重合は無溶媒で行うことも可能であるがラジカル重合の場合と同様の観点から溶媒を用いるのが好ましい。溶媒としてはヘキサン、シクロヘキサン等の飽和炭化水素が用いられる。反応温度は50~100°C、反応時間は1~10時間が適当である。重合時にイソプレンに対し50mol以下の割合で他のモノマーを添加することもできる。他のモノマーの例として、炭素数2~22の付加重合性モノマーブテン、ペンテン、スチレン、α-メチルスチレン、アクリロニトリル、アクリル酸及びそのエステル、メタクリル酸及びそのエステル、塩化ビニル、酢酸ビニル、アクリルアミド等、炭素数4~22のジエンモノマーブタジエン、クロロプレン、1,3-ペンタジエン、シクロペンタジエン等が挙げられる。反応終了後に溶液を減圧下で蒸留すれば溶剤が除去され、水酸基含有ポリイソプレンが得られる。この液状水酸基含有ポリイソプレンの数平均分子量は、好ましくは300~25000、より好ましくは500~10000である。水酸基含有量は好ましくは0.1~10mol/kg、より好ましくは0.3~7mol/kgである。また、構造はシス-1,4構造及びトランス-1,4構造の合計が70以上を占めることが好ましい。水酸基は分子鎖末端、分子鎖内部いずれにあってもよいが、分子鎖末端にあるものが望ましい。2種以上の液状水酸基含有ポリイソプレンを使用することもできる。[水酸基含有ポリイソプレン水素化物]水酸基含有ポリイソプレン水素化物は、均一系触媒、不均一系触媒等を用いる公知の方法により、例えば上記のように製造した液状水酸基含有ポリイソプレンを水素化することにより得ることができる。以下に製造方法を例示するが、これに限定されない。均一系触媒を用いる場合、ヘキサン、シクロヘキサン等の飽和炭化水素やベンゼン、トルエン、キシレン等の芳香族炭化水素を溶媒とし、常温~150°Cの反応温度で常圧~50kg/cm2Gの水素圧下で水素添加反応が行われる。均一系触媒としては、遷移金属ハライド、アルミニウム、アルカリ土類金属又はアルカリ金属等のアルキル化物との組合せによるチーグラー触媒等をポリマーの2重結合あたり0.01~0.1mol程度使用する。反応は通常1~24時間で終了する。不均一系触媒等を用いる場合、ヘキサン、シクロヘキサン等の飽和炭化水素やベンゼン、トルエン、キシレン等の芳香族炭化水素、ジエチルエーテル、テトラヒドロフランTHF、ジオキサン等のエーテル類、エタノール、イソプロパノール等のアルコール類等又はこれらの混合系を溶媒とし、常温~200°Cの反応温度で常圧~100kg/cm2Gの水素圧下で水素添加反応が行われる。不均一系触媒としてはニッケル、コバルト、パラジウム、白金、ロジウム、ルテニウム等の触媒を単独で又はシリカ、ケイソウ土、アルミナ、活性炭等の担体に担持して用いる。使用量はポリマー重量に対し0.05~10重量が適当である。これらの触媒は、混合して用いてもよい。反応は通常1~48時間で終了する。反応終了後に触媒をろ別して、溶液を減圧下で蒸留すれば溶剤が除去され、水酸基含有ポリイソプレン水素化物が得られる。この水酸基含有ポリイソプレン水素化物は、数平均分子量は好ましくは300~25000、より好ましくは500~10000である。水酸基含有量は好ましくは0.1~10mol/kgである。水素化反応後における重合体中の不飽和二重結合の水素化の割合水素化率は下式で表される。水素化率=A-B/A×100A:水素化前の重合体の臭素価B:水素化後の重合体の臭素価水素化物の水素化率は好ましくは50以上、より好ましくは70以上である。2種以上の水酸基含有ポリイソプレン水素化物の混合物、又は水酸基含有ポリイソプレンとその水素化物の混合物を用いることもできる。尚、良好な物性の硬化体を得るためには、水酸基含有ポリイソプレン水素化物の1分子当たりの平均水酸基数は、好ましくは1.7以上、さらに好ましくは2.0以上である。[酸化防止剤]酸化防止剤とは、熱や酸化によってゴムやプラスチックの主構成要素である高分子鎖の分裂分解により発生したラジカルを捕捉し、自動酸化を防ぐ物質である。ヒンダードフェノール系、セミヒンダードフェノール系、硫黄系、リン系の酸化防止剤を用いることができる。ヒンダードフェノール系酸化防止剤の例として、ペンタエリスリートールテトラキス[3-3,5-ジ-tert-ブチル-4-ヒドロキシフェニルプロピオネート、チオジエチレンビス[3-3,5-ジ-tert-ブチル-4-ヒドロキシフェニルプロピオネート]、オクタデシル-3-3,5-ジ-tert-ブチル-4-ヒドロキシフェニルプロピオネート、N,N’-ヘキサン-1,6-ジイルビス[3-3,5-ジ-tert-ブチル-4-ヒドロキシフェニルプロピオンアミド]、ベンゼンプロパン酸,3,5-ビス1,1-ジメチルエチル-4-ヒドロキシ,C7-C9側鎖アルキルエステル、3,3’,3’’,5,5’,5’’-ヘキサ-tert-ブチル-a,a’,a’’-メシチレン-2,4,6-トリイルトリ-p-クレゾール、カルシウムジエチルビス[[[3,5-ビス1,1-ジメチルエチル-4-ヒドロキシフェニル]メチル]ホスホネート]、4,6‐ビスオクチルチオメチル-o-クレゾール、4,6-ビスドデシルチオメチル-o-クレゾール、ヘキサメチレンビス[3-3,5-ジ-tert-ブチル-4-ヒドロキシフェニルプロピオネート、1,3,5-トリス3,5-ジ-tert-ブチル-4-ヒドロキシベンジル-1,3,5-トリアジン-2,4,61H,3H,5H-トリオン、N-フェニルベンゼンアミンと2,4,4-トリメチルペンテンとの反応生成物、2,6-ジ-tert-ブチル-4-4,6-ビスオクチルチオ-1,3,5-トリアジン-2-イルアミノフェノール、トリエチレングリコール-ビス[3-3-t-ブチル-5-メチル-4-ヒドロキシフェニルプロピオネート]、1,6-ヘキサンジオール-ビス[3-3,5-ジ-t-ブチル-4-ヒドロキシフェニルプロピオネート]、2,6-ジ-tert-ブチル-p-クレゾール、2,2’-エチリデン-ビス4,6-ジ-tert-ブチルフェノール、1,3,5-トリス3,5-ジ-tert-ブチル-4-ヒドロキシベンジルイソシアヌラート、1,3,5-トリメチル-2,4,6-トリス3,5-ジ-tert-ブチル-4-ヒドロキシベンジルベンゼン、5-ジ-tert-ブチル-4-ヒドロキシヒドロシンナマート、3,9-ビス[2-[3-3-t-ブチル-4-ヒドロキシ-5-メチルフェニルプロピオニルオキシ]-1,1-ジメチルエチル]-2,4,8,10-テトラオキサスピロ[5.5]ウンデカン、1,3,5-トリス2,6-ジメチル-4-tert-ブチル-3-ヒドロキシベンジルイソシアヌラート、3,5-ジ3,5-ジ-tert-ブチル-4-ヒドロキシベンジルメシトール、3,6-ジオキサオクタメチレンビス3-メチル-5-tert-ブチル-4-ヒドロキシヒドロシンナマート、1,1,3-トリス2-メチル-4-ヒドロキシ-5-tert-ブチルフェニルブタン、1,3,5-トリス2-3,5-ジ-tert-ブチル-4-ヒドロキシヒドロシンナモイルオキシエチルイソシアヌラート、チオジエチレンビス3,5-ジ-tert-ブチル-4-ヒドロキシヒドロシンナマート、テトラキス[メチレン-3-3,5-ジ-t-ブチル-4-ヒドロキシフェニルプロピオネート]メタン、n-オクタデシル3ジ-n-オクタデシル3,5-ジ-tert-ブチル-4-ヒドロキシベンジルホスホナート、オクタデシル-3-3,5-t-ブチル-4-ヒドロキシフェニルプロピオネートが挙げられる。セミヒンダードフェノール系酸化防止剤の例として、メチレンビスオキシエチレンビス[3-5-tert-ブチル-4-ヒドロキシ-m-トリルプロピオネート]、2,4-ジメチル-6-1-メチルペンタデシルフェノール、トリエチレングリコールビス[β-3-tert-ブチル-5-メチル-4-ヒドロキシフェニルプロピオネート]、4,4’-チオビス2-メチル-6-tert-ブチルフェノール、ビス3-メチル-4-ハイドロキシ-5-tertブチルベンジルスルフィド、テレフタロイル-ジ-2,6-ジメチル-4-tert-ブチル-3-ハイドロキシベンジルスルフィド、3,9-ビス[2-3-3-tert-ブチル-4-ヒドロキシ-5-メチルフェニルプロピオン酸-1,1-ジメチルエチル]-2,4,8,10-テトラオキサスピロ[5.5]ウンデカン等が挙げられる。硫黄系酸化防止剤の例として、ジオクタデシル3,3’-チオジプロピオネート、ジオクタデシル3,3’-チオジプロピオネート、ジステアリルル-3,3’-チオジプロピオネートジラウリル-3,3-チオジプロピオネート、ジミリスチル-3,3’-チオジプロピオネート、ジラウリルチオジプロピオネート、ジトリデシルチオジプロピオネート、ジミシスチルチオジプロピオネート、ラウリルステアリルチオジプロピオネート、ジステアリルチオジプロピオネート、ジステアリル-β,β’-チオジブチレート、3,3’チオジプロピオン酸、ペンタエリスリトールテトラβ-ラウリルチオプロピオン酸エステル、ビス[3,3’-ビス4’ハイドロキシ-3’-tert-ブチルフェニルブチリックアッシド]グリコールエステル、チオジエチレン-ビス[3-3,5-ジ-t-ブチル-4-ヒドロキシフェニルプロピオネートが挙げられる。リン系酸化防止剤の例として、ビス[2,4-ビス1,1-ジメチルエチル-6-メチルフェニル]エチルエステル亜リン酸、ジエチル[[3,5-ビス1,1-ジメチルエチル-4-ヒドロキシフェニル]メチル]ホスフォネート、トリスノニルフェニルホスファイト、トリクレジルホスファイト、トリエチルホスファイト、トリス2-エチルヘキシルフォスファイト、トリデシルフォスファイト、トリラウリルホスファイト、トリストリデシルフォスファイト、トリオレイルフォスファイト、ジフェニルモノ2-エチルヘキシルフォスファイト、ジフェニルモノデシルホスファイト、ジフェニルモノトリデシルホスファイト、トリラウリルトリチオホスファイト、ジエチルハイドロゲンホスファイト、ビス2-エチルヘキシルハイドロゲンフォスファイト、ジラウリルハイドロゲンホスファイト、ジオレイルハイドロゲンホスファイト、ジフェニルハイドロゲンホスファイト、テトラフェニルジプロピレングリコールジホスファイト、テトラフェニルテトラトリデシルペンタエリスリトールテトラホスファイト、テトラC12~C15アルキル-4,4’-イソプロピリデンジフェニルホスファイト、ビスデシルペンタエリスリトールジホスファイト、ビストリデシルペンタエリスリトールジホスファイト、トリステアリルホスファイト、ジステアリルペンタエリスリトールジホスファイト、トリス2,4-ジ-tert-ブチルフェニルホスファイト、トリイソオクチルホスファイト、トリス2-エチルヘキシルフォスファイト、トリイソデシルフォスファイト、トリラウリルフォスファイト、ジラウリルハイドロゲンフォスファイト、トリラウリルトリチオフォスファイト、トリストリデシルフォスファイト、トリオクタデシルホスファイト、トリステアリルホスファイト、トリオレイルフォスファイト、テトラフェニルテトラトリデシルペンタエリスリトールテトラフォスファイト、ジエチルエステルオブ3,5-ジ-tert-ブチル-4-ハイドロキシベンジルホスホリックアッシド、フェニルジイソデシルホスファイト、ジフェニルデシルホスファイト、ジフェニルイソデシルホスファイト、ジフェニルトリデシルホスファイト、トリスシクロヘキシルフェニルホスファイト、トリス4-フェニルフェノールホスファイト、ジフェニルノニルフェニルホスファイト、ジノニルフェニルジノニルフェニルホスファイト、テトラキス2,4-ジ-tert-ブチルフェニル4,4’-ビフェニレンジホスホナイト、ジステアリルペンタエリスリトールジホスファイト、ビス2,4-ジ-tert-ブチルフェニルペンタエリストールジホスファイト、9,10-ジハイドロ-9-オキサ-10-ホスホフェナンスレン-10-オキサイド、ビス[2-t-ブチル-6-メチル-4-{2-オクタデシルオキシカルボニルエチル}フェニル]ヒドロゲンホスファイト、ジイソデシルペンタエリスリトールホスファイト、トリス2,4-ジ-t-ブチルフェニルホスファイト、サイクリックネオペンタンテトライルビ2,4-ジ-t-ブチルフェニルホスファイト、9,10-ジヒドロ-9-オキサ-10-ホスファフェナントレン-10-オキサイド、トリフェニルホスファイト、10-3,5-ジ-t-ブチル-4-ヒドロキシベンジル-9,10-ジヒドロ-9-オキサ-10-ホスファフェナントレン-10-オキサイド、10-デシロキシ-9,10-ジヒドロ-9-オキサ-10-ホスファフェナントレン-10-オキサイド、トリスノニルフェニルホスファイト、サイクリックネオペンタンテトライルビ2,4-ジ-t-ブチル-4-メチルフェニルホスファイト、フェニルジイソデシルホスファイト、ジフェニルイソデシルホスファイト、サイクリックネオペンタンテトライルビスオクタデシルホスファイト、ビス[2-[[2,4,8,10-テトラ-tert-ブチルジベンゾ[d,f][1,3,2]ジオキサフォスフェフィン-6-イル]オキシ]エチル]アミン等が挙げられる。添加量は、水酸基含有共役ジエンポリマー水素化物100重量部に対して、0.05~10重量部が好ましく、より好ましくは0.1~5重量部である。添加量が0.05重量部未満では効果が十分発揮されない場合があり、10重量部を越えて添加しても増量に見合うだけの効果が得難く経済的にも不利となったり、ウレタン化反応を阻害する一因となる場合がある。[光安定剤]光安定剤とは、光によって発生する分解物に作用して、無毒化し、高分子鎖の劣化を防ぐ物質である。例えば、以下の構造のヒンダードアミン系光安定剤HALSが挙げられ、R1の種類によって、R-CH3タイプ、R-Hタイプ、R-OHタイプ又はR-ORタイプがある。[R1はCH3、H、OH又はOR3R3はアルキル鎖を示すを示し、R2は任意の構造を示す。]ヒンダードアミン系光安定剤の例として、ジブチルアミン1,3,5-トリアジンN,N’-ビス2,2,6,6-テトラメチル-4-ピペジル-1,6-ヘキサメチレンジアミンとN-2,2,6,6-テトラメチル-4-ピペリジルブチルアミンの重縮合物、ポリ[{6-1,1,3,3-テトラメチルブチルアミノ-1,3,5-トリアジン-2,4-ジイル}{2,2,6,6-テトラメチル-4-ピペリジルイミノ}ヘキサメチレン{2,2,6,6-テトラメチル-4-ピペジルイミノ}]、コハク酸ジメチルと4-ヒドロキシ-2,2,6,6-テトラメチル-1-ピペリジンエタノールの重合物、オレフィンC20-C24無水マレイン酸4-アミノ-2,2,6,6-テトラメチルピペリジン共重合物、ビス2,2,6,6-ペンタメチル-4-ピペリジルセバケート、N,N’-ビス2,2,6,6-テトラメチル-4-ピペリジル-N、Nジホイルミルヘキサメチレンジアミン、ビス1,2,2,6,6-ペンタメチル-4-ピペリジルセバケート、セバシン酸ビス1,2,2,6,6-ペンタメチル-4-ピペリジル、1-2-3-3,5-ジ-t-ブチル-4-ヒドロキシフェニルプロピオニルオキシエチル-4-3-3,5-ジ-t-ブチル-4-ヒドロキシフェニルプロピオニルオキシ-2,2,6,6-テトラメチルピペリジン、セバシン酸モノ1,2,2,6,6-ペンタメチル-4-ピペリジル、コハク酸ジメチル1-2-ヒドロキシエチル-4-ヒドロキシ-2,2,6,6-テトラメチルピペリジン重縮合物、2-3,5-ジ-t-ブチル-4-ヒドロキシベンジル-2-n-ブチル-マロン酸ビス1,2,2,6,6-ペンタメチル-4-ピペリジル、セバシン酸モノ2,2,6,6-テトラメチル-4-ピペリジル、セバシン酸ビス2,2,6,6-テトラメチル-4-ピペリジル、ポリ6-1,1,3,3-テトラメチルブチルアミノ-S-トリアジン-2,4-ジイル2,2,6,6-テトラメチル-4-ピペリジルイミノヘキサメチレン2,2,6,6-テトラメチル-4-ピペリジルイミノ、ビス1,2,2,6,6,-ペンタメチル-4-ピペリジニルセバケート、メチル1,2,2,6,6-ペンタメチル-4-ピペリジニルセバケート等が挙げられ、好ましいのは、R-CH3タイプのHALSである。R-CH3タイプは、一般的なR-Hタイプ、R-OHタイプに比べて、塩基性が低下するため、酸化防止剤や紫外線吸収剤との負の相乗作用拮抗作用が緩和される。特に好ましくは、TINUVIN292である。添加量は、水酸基含有共役ジエンポリマー水素化物100重量部に対して、0.05~10重量部が好ましく、より好ましくは0.1~5重量部である。添加量が0.05重量部未満では効果が十分発揮されない場合があり、10重量部を越えて添加しても増量に見合うだけの効果が得難く経済的にも不利となったり、ウレタン化反応を阻害する一因となる場合がある。[紫外線吸収剤]紫外線吸収剤とは、紫外領域に吸収をもつ物質で、紫外線が高分子鎖に作用するよりも前に、紫外線吸収剤自身が紫外線を吸収し、熱等の無害なものに変換し、高分子鎖自身の劣化を防ぐ物質である。例えば、ベンゾトリアゾール系、カルバジド系、ベンゾエート系、ベンゾフェノン系、サリチレート系、シアノアクリルレート系、ニッケル錯塩系、トリアジン系、ヒンダードアミン系紫外線吸収剤、桂皮酸エステル系紫外線吸収剤が挙げられる。ベンゾフェノン系紫外線吸収剤としては、例えば、オクタベンゾン、2-ヒドロキシ-4-n-オクトキシベンゾフェノン、2,2’-ジヒドロキシ-4-メトキシベンゾフェノン、2,2’-ジヒドロキシ-4,4’-ジメトキシベンゾフェノン、ビス-2-メトキシ-4-ヒドロキシ-5-ベンゾイルフェニルメタン、2-ヒドロキシ-4-メトキシベンゾフェノン、2,4-ジヒドロキシベンゾフェノン、2-ヒドロキシ-4-メトキシ-2’-カルボキシベンゾフェノン、2,2’-ジヒドロキシ-4,4’-ジメトキシベンゾフェノン、2-ヒドロキシ-5-クロルベンゾフェノン、2-ヒドロキシ-4-ベンゾイルオキシベンゾフェノン、2-ヒドロキシ-4-メトキシ-5-スルホンベンゾフェノン、2,2’,4,4’-テトラヒドロキシベンゾフェノン等が挙げられる。ベンゾトリアゾール系紫外線吸収剤としては、例えば、2-2H-ベンゾトリアゾール-2-イル-p-クレゾール、2-2H-ベンゾトリアゾール-2-イル-4-6-ビス1-メチル-1-フェニルエチルフェノール、2-[5-クロロ2H-ベンゾトリアゾール-2-イル]-4-メチル-6-tert-ブチルフェノール、2-2H-ベンゾトリアゾール-2-イル-4,6-ジ-tert-ペンチルフェノール、2-2H-ベンゾトリアゾール-2-イル-4-1,1,3,3-テトラメチルブチルフェノール、2,2’-メチルレンビズ[6-2H-ベンゾトリアゾール-2-イル-4-1,1,3,3-テトラメチルブチルフェノール]、メチル-3-3-2H-ベンゾトリアゾール-2-イル-5-tert-ブチル-4-ヒドロキシフェニルプロピオネートとポリエチレングリコール300の反応性生物、2-2H-ベンゾトリアゾール-2-イル-6-ドデシル-4-メチルフェノール、2-2-ヒドロキシ-5-tert-ブチルフェニル-2H-ベンゾトリアゾール、オクチル-3-[3-tert-ブチル-4-ヒドロキシ-5-5-クロロ-2H-ベンゾトリアゾール-2-イルフェニル]プロピオネート、2-エチルヘキシル-3-[3-tert-ブチル-4-ヒドロキシ-5-5-クロロ-2H-ベンゾトリアゾール-2-イルフェニル]プロピネート、2-2H-ベンゾトリアゾール-2-イル-4,6-ジ-tert-フェニルフェノール、ベンゼンプロパン酸,3-2H-ベンゾトリアゾール-2イル-5-1,1-ジメチルエチル-4-ヒドロキシ-,C7-9の側鎖と直鎖状のアルキルエステル、2-2H-ベンゾトリアゾール-2-イル-4,6-ビス1-メチル-1-フェニルエチルフェノール、2-2H-ベンゾトリアゾール-2-イル-6-1-メチル-1-フェニルエチル-4-1,1,3,3-テトラメチルブチルフェノール、デカンジオニック酸,ビス2,2,6,6-テトラメチル-1-オクチルオキシ-4-ピペリジニルエステル,1,1-ジメチルエチルヒドロパーオキサイド,オクタンの反応物、ビス1,2,2,6,6-ペンタメチル-4-ピペリジニル-[[3,5-ビス1,1-ジメチルエチル-4-ヒドロキシフェニル]メチル]ブチルマロネート、2,4-ビス[N-ブチル-N-1-シクロヘキシルオキシル-2,2,6,6-テトラメチルピペリジン-4-イルアミノ]-6-2-ヒドロオキシエチレンアミン-1,3,5-トリアジン、ビス1,2,2,6,6-ペンタメチル-4-ピペリジニルセバケート、メチル1,2,2,6,6-ペンタメチル-4-ピペリジニルセバケート、2-2’-ヒドロキシ-5’-メチルフェニル-5-カルボン酸ブチルエステルベンゾトリアゾール、2-2’-ヒドロキシ-5’-アミノフェニルベンゾトリアゾール、2-2’-ヒドロキシ-3’,5’-ジクロルフェニルベンゾトリアゾール、2-2’-ヒドロキシ-5’-シクロヘキシルフェニルベンゾトリアゾール、2-2’-ヒドロキシ-5’-メトキシフェニルベンゾトリアゾール、2-2’-ヒドロキシ-3’,5’-ジ-t-ブチルフェニル-5-クロロベンゾトリアゾール、2-2’-ヒドロキシ-3’,5’-ジメチルフェニルベンゾトリアゾール、2-2’-ヒドロキシ-3’-t-ブチル-5’-メチルフェニル-5-クロロベンゾトリアゾール、2-2’-ヒドロキシ-3’,5’-ジ-t-ブチルフェニル-5’-クロロベンゾトリアゾール、2-2’-ヒドロキシ-4’,5’-ジメチルフェニル-5-カルボン酸ベンゾトリアゾールブチルエステル、2-2’-ヒドロキシ-5’-メチルフェニル-5,6-ジクロルベンゾトリアゾール、2-2’-ヒドロキシ-3’,5’-ジメチルフェニル-5-エチルスルホンベンゾトリアゾール、2-2’-ヒドロキシ-4’-オクトキシフェニルベンゾトリアゾール、2-2’-ヒドロキシ-5’-メチルフェニルベンゾトリアゾール2-2’-ヒドロキシ-5’-メチルフェニル-5-エチルスルホンベンゾトリアゾール、2-2’-ヒドロキシ-3’,5’-ジメチルフェニル-5-メトキシベンゾトリアゾール、2-2’-メチル-4’-ヒドロキシフェニルベンゾトリアゾール、2-2’-ステアリルオキシ-3’,5’-ジメチルフェニル-5-メチルベンゾトリアゾール、2-2’-ヒドロキシ-3’-メチル-5’-t-ブチルフェニルベンゾトリアゾール、2-2’-ヒドロキシ-5’-t-ブチルフェニルベンゾトリアゾール、2-2’-ヒドロキシ-5’-メトキシフェニル-5-メチルベンゾトリアゾール、2-2’-ヒドロキシ-5’-t-ブチルフェニル-5-クロロベンゾトリアゾール2-2’-ヒドロキシ-5-カルボン酸フェニルベンゾトリアゾールエチルエステル、2-2’-ヒドロキシフェニルベンゾトリアゾール、2-2’-ヒドロキシ-4’,5’-ジクロルフェニルベンゾトリアゾール、2-2’-ヒドロキシ-5’-メチルフェニル-5-カルボン酸エステルベンゾトリアゾール、2-2’-アセトキシ-5’-メチルフェニルベンゾトリアゾール等が挙げられる。サリチレート系紫外線吸収剤としては、例えば、フェニルサリチレート、p-tert-ブチルフェニルサリチレート、p-オクチルフェニルサリチレート、レゾルシノルモノベンゾエート、2,4-ジ-tert-ブチルフェニル-3,5-ジ-tert-ブチル-4-ビドロキシベンゾエート等が挙げられる。シアノアクリレート系紫外線吸収剤としては、例えば、2,2‐ビス{[2-シアノ-3,3-ジフェニルアクリロイルオキシ]メチル}プロパン-1,3-ジイル=ビス2-シアノ-3,3-ジフェニルアクリラート、2-シアノ-3’3-ジフェイルアクリル酸-2-エチルヘキシル、メチル-2-シアノ-3-メチル-3-p-メトキシフェニルアクリレート、ブチル-2-シアノ-3-メチル-3-p-メトキシフェニルアクリレート、エチル-2-シアノ-3,3’-ジフェニルアクリレート等が挙げられる。ニッケル錯塩系紫外線吸収剤としては、例えば、2-2’-チオビス4-tert-オクチルフェノレートトリエタノールアミンニッケルII、ニッケルビスオクチルフェニルサルファイド、2,2’-チオビス4-tert-オクチルフェノレート-n-ブチルアミンニッケルII、2-2’-チオビス4-tert-オクチルフェノレート-2-エチルヘキシルアミンニッケルII、2,2’-チオビス4-tert-オクチルフェノレート-2-エチルヘキシルアミンニッケルII等が挙げられる。ヒンダードアミン系紫外線吸収剤としては、例えば、ビス1,2,2,6,6-ペンタメチル-4-ピペリジルセバケート、テトラキス2,2,6,6-テトラメチル-4-ピペリジル1,2,3,4-ブタンテトラカルボキシレート、1,2,2,6,6-ペンタメチル-4-ピペリジノールと3,9-ビス2-ヒドロキシ-1,1-ジメチルエチル-2,4,8,10-テトラオキサスピロ[5.5]ウンデカンと1,2,3,4-ブタンテトラカルボン酸との重縮合物、ビス2,2,6,6-テトラメチル-4-ピペリジルセバケート、ポリ[[6-1,1,3,3-テトラメチルブチルイミノ-1,3,5-トリアジン-2,4-ジイル][2,2,6,6-テトラメチル-4-ピペリジルイミノ]ヘキサメチレン[2,2,6,6-テトラメチル-4-ピペリジルイミノ]]、ポリ[6-モルホリノ-1,3,5-トリアジン-2,4-ジイル{2,2,6,6-テトラメチル-4-ピペリジルイミノ}ヘキサメチレン{2,2,6,6-テトラメチル-4-ピペリジルイミノ}]、2-メチル-2-2,2,6,6-テトラメチル-4-ピペリジルアミノ-N-2,2,6,6-テトラメチル-4-ピペリジルプロピオンアミド、コハク酸ジメチルと1-2-ヒドロキシエチル-4-ヒドロキシ-2,2,6,6-テトラメチルピペリジンとの重縮合物、N,N’-ビス3-アミノプロピルエチレンジアミンと2,4-ビス[N-ブチル-N-1,2,2,6,6-ペンタメチル-4-ピペリジルアミノ]-6-クロロ-1,3,5-トリアジンとの重縮合物、ビス1,2,2,6,6-ペンタメチル-4-ピペリジル2-3,5-ジ-t-ブチル-4-ヒドロキシベンジル-2-n-ブチルマロネート、ビス1-オクトキシ-2,2,6,6-テトラメチル-4-ピペリジルセバケート等が挙げられる。カルバジド系紫外線吸収剤としては、例えば、1,1,1’,1’-ジテトラメチレン-4,4’-メチレンジ-1,4-フェニレンジセミカルバジド、1,1,1’,1’-ジテトラメチレン-4,4’-3-メチレン-3,5,5-トリメチル-1,3-シクロヘキシレンジセミカルバジド、1,1,1’,1’-ジテトラメチレン-4,4’-1,3-シクロヘキシレン-1,3-ジメチレンジセミカルバジド、1,1,1’,1’-ジテトラメチレン-4,4’-2,52,6-ビシクロ[2,2,1]ヘプチレン-2,52,6-ジメチレンジセミカルバジド、1,1,1’,1’-ジテトラメチレン-4,4’-1,3-フェニレン-1,3-ジメチレンジセミカルバジド、1,1,1’,1’-ジテトラメチレン-4,4’-ヘキサメチレンジセミカルバジド、1,1,1’,1’-ジテトラメチレン-4,4’-メチレンジ-1,4-シクロヘキシレンジセミカルバジド、1,6-ヘキサメチレンビスN,N-ジメチルセミカルバジド等が挙げられる。ベンゾエート系紫外線吸収剤としては、例えば、3,5-ジ-tert-ブチル-4-ヒドロキシ安息香酸2,4-ジ-tert-ブチルフェニル、2,4-ジ-tert-ブチルフェニル-3,5-ジ-tert-ブチル-4-ヒドロキシベンゾエート等が挙げられる。トリアジン系紫外線吸収剤としては、例えば、2-4,6-ジフェニル-1,3,5-トリアジン-2-イル-5-[ヘキシルオキシ]-フェノール、2-[4,6-ビス2,4-ジメチルフェニル-1,3,5-トリアジン-2-イル]-5-オクチロキシフェノール等が挙げられる。桂皮酸エステル系紫外線吸収剤としては、2-エチルヘキシル-4-メトキシシンナマート等が挙げられる。添加量は、水酸基含有共役ジエンポリマー水素化物100重量部に対して、0.05~10重量部が好ましく、より好ましくは0.1~5重量部である。添加量が0.05重量部未満では効果が十分発揮されない場合があり、10重量部を越えて添加しても増量に見合うだけの効果が得難く経済的にも不利となったり、ウレタン化反応を阻害する一因となる場合がある。[イソシアネート基含有化合物]イソシアネート基含有化合物硬化剤は、ポリウレタンの主原料であり、1分子中に1つ以上のイソシアネート基を有する物質の総称であり、ポリオールに含まれる水酸基と反応し、ウレタン基を形成する物質である。具体的には、トリレンジイソシアネートTDI、ジフェニルメタンジイソシアネートMDI、ジフェニルメタンジイソシアネートの水素化物H12MDI、キシレンジイソシアネートXDI、キシレンジイソシアネートの水素化物H6XDI、ヘキサメチレンジイソシアネートHDI、イソフォロンジイソシアネートIPDI、テトラメチル-m-キシリデンジイソシアネートTMXDI、ノルボルネンジイソシアネートNBDI、トリメチルヘキサメチレンジイソシアネートTMDI、これらイソシアネートの誘導体アダクト体、ヌレート体、ビウレット体、ウレトジオン体、プレポリマー体、ポリメリック体等が挙げられる。好ましくは、ジフェニルメタンジイソシアネートの水素化物、キシレンジイソシアネートの水素化物、ヘキサメチレンジイソシアネート、イソフォロンジイソシアネート、ノルボルネンジイソシアネート、これらイソシアネートの誘導体である。より好ましくは、イソフォロンジイソシアネートである。イソシアネート基含有化合物は、脂肪族イソシアネート、脂環族イソシアネート、並びにこれらのブロックイソシアネート、ポリイソシアネート及びプレポリマーが好ましい。これらは、芳香環を含まないために、芳香環のキノン黄色物質化が無いためである。イソシアネート基含有化合物は、水酸基含有共役ジエンポリマー水素化物の水酸基に対し、当量比NCO/OHで0.6~2.0の範囲で添加することができ、好ましくは0.7~1.3である。NCO/OHが低すぎると、硬化が不良となったり、架橋密度が低下するため耐熱性に劣る材料となる場合がある。また、NCO/OHが高すぎると、硬化物が硬くなる場合がある。[硬化触媒]硬化触媒とは、ウレタン化反応を促進する物質である。例えば、スタナスオクトエート、ジブチルチンジアセテート、ジブチルチンジラウレート、トリエチレンジアミン、テトラメチルグアニジン、N,N,N’N’-テトラメチルヘキサン-1,6-ジアミン、ジアザビシクロウンデセン等の三級アミン、ジブチルチンマーカプチド、ジブチルチンチオカルボキシレート、ジブチルチンジマレエート、N,N,N’N’N’-ペンタメチルジエチレントリアミン、ビス2-ジメチルアミノエチルエーテル、1,2-ジメチルイミダゾール、N-メチル-N’-2-ジメチルアミノエチルピペラジン、ジオクチルチンマーカプチド、ジオクチルチンチオカルボキシレート、フェニル水銀プロピオン酸塩、オクテン酸鉛等の有機金属化合物、前記3級アミンのカルボン酸塩が挙げられる。添加量は、好ましくは、水酸基含有共役ジエンポリマー水素化物100重量部に対し最大10重量部である。好ましくは0.05~10重量部である。10重量部を超える場合、硬化促進効果が頭打ちとなり、局部的な異常反応ゲル化が生じる恐れがある。本発明の組成物は、例えば、90重量以上、95重量以上、98重量以上、100重量が、上記必須成分からなってもよい。[白色フィラー]本発明のポリウレタン組成物は、好ましくは白色フィラーを含む。本発明のポリウレタン組成物は、白色フィラーを含むことにより、得られる硬化物の反射率等の光学特性の改良及び耐候性の改善が期待でき、その使用用途を広げることができる。白色フィラーとしては、例えばチタンホワイト酸化チタンを使用することができる。当該チタンホワイトは、ルチル型チタンホワイト、アナタース型チタンホワイトに大別されるが、好ましくはルチル型チタンホワイトである。これは、アナタース型チタンホワイトは光活性が高いため、紫外線によりポリウレタンの分解を促進するおそれがあるためである。ルチル型チタンホワイトは市販品を用いることができ、例えばR930、R-980、R-630、CR-57、CR-Super70、CR-90、CR-80、CR-90-2、CR-93、CR-95、CR-97、PC-3、TTO-55、TTO-51、TTO-S-1、TTO-S-2、TTO-S-3、TTO-S-4、MPT-136、TTO-V-3、TTO-V-4、PF-690以上全て石原産業株式会社製;SR-1、R-42、R-45M、R-650、D2662、D918;JR-301、JR-403、JR-405;HT0100、HT0210、HT0514、HT1311、HT1701、HT2301等が挙げられる。チタンホワイトはその用途に応じて、1種単独で用いてもよく、2種以上を組み合わせて用いてもよい。添加量は、水酸基含有共役ジエンポリマー水素化物100重量部に対して、好ましくは、0.01~50重量部である。添加量が0.01重量部未満であると、着色が不十分となるおそれがある他、得られる硬化物の反射率及び耐候性が低下するおそれがある。添加量が50重量部超であると、粘度が上がるおそれがあるうえ、長期保管の際に沈降するおそれがある。[粘度調整剤]ポリウレタン組成物の粘度を調整するために粘度調整剤を添加することができる。粘度調整剤として、1-デセンオリゴマーの水素化物、パラフィン系プロセスオイル、ナフテン系プロセスオイル、オレフィンオリゴマー、アルキルベンゼン、アルキルナフタレン、アルキルジフェニルエタン、アルキルジフェニル、シリコーンオイル、流動パラフィン、パラフィン系オリゴマー等が挙げられる。[着色剤及び顔料]ポリウレタン組成物に着色剤及び顔料を添加できる。着色剤及び顔料としては、酸化チタン、ベンガラ、黄鉛、カドミウム系顔料、群青、カーボンブラック、不溶性アゾ顔料、溶性アゾ顔料、縮合アゾ顔料、フタロシアニン系顔料、建染染料系顔料、キンクリドン系顔料、ジオキサジン系顔料、染付レーキ顔料、アルミニウムや真ちゅう粉末等からなる金属粉顔料、真珠顔料、蛍光顔料等が挙げられる。これら着色剤及び顔料の形態としては、粉末、ペースト状、マスターバッチ、分散性粉末状、潤性着色剤等様々であり、特に限定はされない。配合量について特に制限は無いが、水酸基含有共役ジエンポリマー水素化物100重量部に対し、好ましくは0.005~50重量部、より好ましくは0.05~30重量部である。[その他配合剤]ポリウレタン組成物には、リン化合物、ハロゲン化合物、酸化アンチモン等の難燃剤、シリコーン化合物等の消泡剤、ゼオライト、生石灰等の発泡抑制剤等を所望により適宜配合することができる。本発明の組成物は、上記成分を適宜混合して製造できる。混合順は特に限定されないが、イソシアネート基含有化合物硬化剤以外の材料を攪拌混合したものをポリオール組成物として作製し、その後、硬化剤と混合してウレタン硬化物を得ることが好ましい。本発明の組成物は、加熱等の公知の方法で硬化させることができる。本発明の組成物から得られる硬化物ポリウレタンは、長期間において、耐熱性、耐候性、耐水性、耐黄変性、透明性に優れる。好ましくは、硬化物の耐黄変性は、後述する実施例の耐久試験耐熱性耐候性耐高温高湿のいずれか好ましくは全てにおいて、初期及び試験後のYI黄色度が12以下である。好ましくは、硬化物の透明性は、後述する実施例の耐久試験耐熱性耐候性耐高温高湿のいずれか好ましくは全てにおいて、初期及び耐久試験後の全光線透過率が70以上及び/又はヘイズ曇り度が20以下である。実施例及び比較例で用いた成分を以下に示す。[水酸基含有共役ジエンポリマー水素添加物]後述する製造例1で製造したものを用いた。[イソシアネート基含有化合物]イソフォロンジイソシアネート[白色フィラー]D918チタンホワイト、堺化学工業株式会社製[硬化触媒]ジラウリン酸ノルマルブチル錫[酸化防止剤]酸化防止剤A:3,9-ビス[2-3-3-tert-ブチル-4-ヒドロキシ-5-メチルフェニルプロピオン酸-1,1-ジメチルエチル]-2,4,8,10-テトラオキサスピロ[5.5]ウンデカン酸化防止剤B:オクタデシル-3-3,5-t-ブチル-4-ヒドロキシフェニルプロピオネート酸化防止剤C:ビス[2,4-ビス1,1-ジメチルエチル-6-メチルフェニル]エチルエステル亜リン酸[紫外線吸収剤]紫外線吸収剤:1,6-ヘキサメチレンビスN,N-ジメチルセミカルバジド[光安定剤]光安定剤a:ビス1,2,2,6,6,-ペンタメチル-4-ピペリジニルセバケートとメチル1,2,2,6,6-ペンタメチル-4-ピペリジニルセバケートの混合品光安定剤b:ビス2,2,6,6-テトラメチル-4-ピペリジルセバケート製造例11水酸基含有液状イソプレン系重合体の調製1リットルのステンレス製耐圧反応容器に、イソプレン200g、濃度20の過酸化水素水40g及びイソプロパノール100gを仕込み、温度120°C、最大圧力1MPa、反応時間2時間の条件で反応を行った。反応終了後、分液ロートに反応混合物を入れ、600gの水を添加して震盪し3時間静置した後油層を分取した。この油層から溶媒、モノマー、低沸点成分を2mmHg、100°C、2時間の条件で留去し、水酸基末端液状イソプレン系重合体を66重量の収率で得た。これの数平均分子量は2190、水酸基含有量は0.98meq/g、粘度は7.1Pas30°C、臭素価は230g/100gであった。このときの1分子当たりの平均水酸基数fnは2.15であった。また、1H-NMRによる構造解析結果は、トランス-1,4構造56モル、シス-1,4構造32モル、1,2-ビニル構造7モル、3,4―ビニル構造5モルであった。2水酸基末端液状ポリイソプレンの水素化物の調製1で得た水酸基末端液状イソプレン系重合体100g、ルテニウム含量5重量のルテニウムカーボン触媒5g及び溶媒としてシクロヘキサン100gを仕込み、8MPaの水素圧下で150°Cにて6時間水素化反応を行った。反応終了後、0.45μmのメンブランフィルターを通して反応溶液から触媒を分離除去した後、2mmHg、110°C、2時間の条件で溶媒を留去した。その結果、水酸基含有液状イソプレン系重合体の水素化物が得られた。これの数平均分子量は2270、水酸基含有量は0.99meq/g、粘度は69Pas30°C、臭素価は2g/100g水素化率=99であった。このときの1分子当たりの平均水酸基数fnは2.25であった。実施例1~4、比較例1~4水酸基含有液状イソプレン系重合体水素添加物100重量部に、表1に示すイソフォロンジイソシアネート以外の成分を、表1に示す割合重量部で添加し、180°C以下の温度条件で、窒素流下でセパラブルフラスコを用いて、攪拌しながら溶解させた。得られた混合物に、NCO/OHの当量比が1.05となるようにイソフォロンジイソシアネートを加え、攪拌混合し組成物を得た。得られた組成物を、2mm厚の金型にて10MPa、120°C、1時間で硬化させた後、70°C15時間養生を行った。このようにして作製した2mm厚のシートを、適当なサイズに切り出し試験片とした。試験片を用いて、下記の劣化加速試験を実施した。結果を表1に示す。実施例5及び比較例5水酸基含有液状イソプレン系重合体水素添加物100重量部に、表1に示すイソフォロンジイソシアネート以外の成分を、表1に示す割合重量部で添加し、180°C以下の温度条件で、窒素流下でセパラブルフラスコを用いて、攪拌しながら溶解させた。得られた混合物に、NCO/OHの当量比が1.05となるようにイソフォロンジイソシアネートを加え、攪拌混合し組成物を得た。得られた組成物を、離型フィルム上に流し込み、50μm厚のPETフィルムのスペーサーを挟み、さらにその上から離型フィルムを乗せ、成型機の鉄板の転写を防ぐため2mm厚のアルミ板に挟み、10MPa、120°C、1時間で硬化させた後、70°C15時間養生を行い、50μmのフィルムを作製した。このようにして作製した2mm厚のシートを、適当なサイズに切り出し試験片とした。試験片を用いて、下記の劣化加速試験を実施した。シートと同様にフィルムの試験結果を表1に示す。実施例6及び比較例6水酸基含有液状イソプレン系重合体水素添加物100重量部に、表1に示すイソフォロンジイソシアネート以外の成分を、表1に示す割合重量部で添加し、180°C以下の温度条件で、窒素流下でセパラブルフラスコを用いて、攪拌しながら溶解させた。得られた混合物に、NCO/OHの当量比が1.05となるようにイソフォロンジイソシアネートを加え、攪拌混合しチタンホワイトを含む白色組成物を得た。得られた組成物を、2mm厚の金型にて10MPa、120°C、1時間で硬化させた後、70°C15時間養生を行った。このようにして作製した2mm厚の白色シートを、適当なサイズに切り出し試験片とした。試験片を用いて、下記の劣化加速試験を実施した。結果を表1に示す。[劣化加速試験]劣化加速試験は、耐熱試験、耐候性試験、耐高温高湿試験により行った。各劣化加速試験の条件と使用機器を以下に示す。耐熱試験:120°C、31日使用機器:GEAROVENGPHH-201、エスペック株製耐候試験:キセノン照射下、ブラックパネル温度65°Cかつ120分中18分間の降雨使用機器:スーパーキセノンウェザーメーターSX75、スガ試験機株製耐高温高湿試験:85°C×85RH、31日使用機器:小型環境試験器SH-641、エスペック株製試験片を、劣化加速試験前後の全光線透過率、ヘイズ曇り度及びYI黄色度により評価した。評価方法は、劣化加速試験前後の試験片2mm厚を各測定器でn=3の条件で測定し、その平均値を測定値とした。全光線透過率、ヘイズ及びYIの測定機器を以下に示す。全光線透過率:ヘイズメーターNDH2000、日本電色株製ヘイズ:ヘイズメーターNDH2000、日本電色株製YI:測定部;SZOPTICALSENSOR、日本電色株製制御部;Σ90COLORMESUERINGSYSTEM、日本電色株製[評価結果]表1に、耐熱試験のYIの結果、耐候試験の結果、耐高温高湿試験のヘイズの結果を示す。実施例1~5の試験片のその他の評価結果は以下に示すように良好であった。耐熱試験:全光線透過率70以上、ヘイズ20以下耐候試験:全光線透過率70以上、ヘイズ20以下、YI12以下耐高温高湿試験:全光線透過率70以上、YI12以下実施例6についても、YI12以下であり、良好な結果を得た。耐候試験後キセノンを2000時間照射の試験片につて、耐変形性を以下のように評価した。結果を表1に示す。耐候試験後の試験片表面が、劣化により溶融している、又は劣化によりべたついている場合を変形と評価し、劣化が生じておらず耐候試験前の表面状態を維持している場合を変化なしと評価した。"